(57)【特許請求の範囲】
【請求項１】
第１リン酸アルミニウム溶液のリン酸１００ｇ当たりに：２８〜９８ｇ（固体重量）の酸可溶性のエマルジョンタイプのアクリル−スチレン共重合体樹脂と；６〜１８ｇの硝酸亜鉛と；４〜１３ｇのシリコン添加物と；１８〜３５ｇのエチレングリコールと；３〜１１ｇの非イオン界面活性剤を含む被覆組成物。
【請求項２】
前記酸可溶性のエマルジョンタイプのアクリル−スチレン共重合体樹脂が４以下のｐＨ値を有することを特徴とする請求項１に記載の被覆組成物。
【請求項３】
前記酸可溶性のエマルジョンタイプのアクリル−スチレン共重合体樹脂が、３５％のアクリル化合物と６５％のスチレン化合物からなることを特徴とする請求項１と請求項２のいずれかに記載の被覆組成物。
【請求項４】
第１リン酸アルミニウム溶液のリン酸１００ｇ当たりに：２８〜９８ｇ（固体重量）の酸可溶性のエマルジョンタイプのアクリル−スチレン共重合体樹脂と；６〜１８ｇの硝酸亜鉛と；４〜１３ｇのシリコン添加物と；１８〜３５ｇのエチレングリコールと；３〜１１ｇの非イオン界面活性剤とを含む被覆組成物を用いることによって形成された被膜を含む無方向性電気鋼板。
【請求項５】
前記被覆組成物が前記鋼板の各面に０．７〜２．８μｍの厚さに被覆されていることを特徴とする請求項４に記載の無方向性電気鋼板。
【請求項６】
無方向性電気鋼板に絶縁膜を被覆するための方法であって、第１リン酸アルミニウム溶液のリン酸１００ｇ当たりに：２８〜９８ｇ（固体重量）の酸可溶性のエマルジョンタイプのアクリル−スチレン共重合体樹脂と、６〜１８ｇの硝酸亜鉛と、４〜１３ｇのシリコン添加物と、１８〜３５ｇのエチレングリコールと、３〜１１ｇの非イオン界面活性剤とを加えることによって被覆組成物を調製する工程；その被覆組成物を無方向性電気鋼板上に塗付する工程；（このように被覆された）電気鋼板に１５０〜８００℃で１４〜４５秒間の熱処理を施す工程を含む絶縁膜を被覆するための方法。
【請求項７】
前記被覆組成物が前記鋼板の各面に０．７〜２．８μｍの厚さに被覆されることを特徴とする請求項６に記載の方法。
【発明の詳細な説明】
【０００１】
本発明は、絶縁膜を形成するための被覆組成物、その被覆組成物で被覆された無方向性電気鋼板、及び鋼板上に絶縁膜を形成する方法に関する。より具体的に述べると、本発明は、ロール塗付加工性及び被膜特性が優れ、また美麗が優れる、絶縁膜を形成するための有機−無機混合被覆組成物、その被覆組成物で被覆された無方向性電気鋼板、及び鋼板上に絶縁膜を形成する方法に関する。
【０００２】
一般に、無方向性電気鋼板は、小さな電気モーターや変圧器用の鋼心として使用されている。これらの無方向性電気鋼板は、渦電流の発生による電力損失が最小限に抑えられるように、ユーザーに提供される前に絶縁膜で被覆される。
【０００３】
一般に、絶縁膜形成後にユーザーに提供される無方向性電気鋼板は、鋼板に形を与えるように、さらに打ち抜き、応力除去のための高温アニール、自動積み重ね、溶接等のような加工が行われる。
【０００４】
応力除去のための高温アニール中、高温でも絶縁性を維持できるように、絶縁膜は剥離されず、また高い耐熱性でなければならない。さらに、無方向性電気鋼板は絶縁膜形成後、直接ユーザーに提供されるため、鋼板の美麗が優れていなければならない。さらに、密着性、耐食性、連続ロール塗付加工性に優れていることが必要とされる。
【０００５】
従来の無方向性電気鋼板に被覆される絶縁膜は、おおまかに有機系、無機系、有機−無機混合系に分類される。
無機絶縁膜は、有機及び有機−無機混合絶縁膜に比べて耐熱性に優れているが、打ち抜き性が適当でない。有機絶縁膜は打ち抜き性、密着性に優れているが、膜が応力除去アニール中に分解また破壊され、その結果、密着性を悪化させる。
【０００６】
従って、無機絶縁膜と有機絶縁膜の利点を有する有機−無機混合絶縁膜の開発が要望されている。この例として、韓国特許２５１０６号、３１２０８号、および３１２１９号がある。
【０００７】
有機−無機混合絶縁膜の組成物は、一般に、耐食性、密着性等のような不可欠な特性を確保するためにクロム酸を含む。このように含まれるクロム酸は、被覆組成物の製造中また被覆作業過程中に人体に悪影響を与えるだけでなく、水質汚染等のような環境汚染も引き起こす。
【０００８】
従って、クロム化合物を含まない絶縁膜の研究、開発が行われ、この一つとして特開平６−３３０３３８号公報がある。この技術において、主構成物質は第１リン酸アルミニウムのエマルジョンと０．３〜３．０μｍの粒径を有する有機樹脂である。さらに、ホウ酸とコロイダルシリカが加えられる。特に、有機樹脂の粒径は、耐熱性等が向上するように制御される。
【０００９】
クロム化合物が排除されている他の例として、特開平７−４１９１３号公報及び特開平７−１６６３６５号公報がある。これらの場合、主構成物質は、０．３〜３．０μｍの粒径の有機樹脂と、リン酸アルミニウム、リン酸カルシウム、リン酸亜鉛からなるグループから選択される一つあるいは二つのものである。さらに、ホウ酸が加えられる。
【００１０】
上記技術はクロム化合物を含まず、それゆえ、膜は人体に害がないだけでなく環境に好ましいと言われているが、その美麗は望ましいものではない。
【００１１】
本発明は、このような従来の技術の不都合を克服することを目的とする。
従って、本発明の目的は、主構成物質がリン酸塩と酸可溶性のエマルジョンタイプのアクリル−スチレン共重合体であり、さらに被覆特性を向上させる元素を最適量加え、それによって環境を汚染から防ぐだけでなく、ロール塗付加工性、被膜特性、および美麗を優れたものにする絶縁膜を形成する有機−無機混合被覆組成物を提供することにある。
【００１２】
本発明の別の目的は、前記の構成物質からなる被覆組成物が被覆され、それにより、被膜の絶縁性が優れ、美麗が素晴らしい無方向性電気鋼板を提供することにある。
【００１３】
本発明のさらに別の目的は、上述した性質と同様の性質が得られる無方向性電気鋼板に絶縁膜を形成する方法を提供することにある。
【００１４】
クロム化合物が使用される従来の被覆組成物は、人体に有害であるだけではなく、環境にも望ましいものではない。従って、クロム化合物を用いることのない有機−無機混合被覆組成物が開発されてきた。しかしながら、優れた被膜特性を有する信頼性の高い絶縁膜を形成するには限界がある。
【００１５】
従って、本発明者等は、クロム化合物を用いずに、優れた被膜特性が得られる有機−無機被覆組成物を開発するために、研究と調査を繰り返し行った。その結果、本発明者等は、主構成物質がリン酸塩と低発泡性で酸可溶性のエマルジョンタイプのアクリル−スチレン共重合体樹脂からなる有機−無機混合物質から成り、硝酸亜鉛、シリコン、非イオン界面活性剤、エチレングリコールのような添加物が適切な量で加えられれば、優れた被膜特性を得ることができることを見出した。この様にして、本発明は提案されるに至った。
【００１６】
すなわち、本発明において、上記した添加物は、リン酸塩と低発泡性で酸可溶性のエマルジョンタイプのアクリル−スチレン共重合体樹脂からなる有機−無機混合物質からなる主構成物質に適切な量で加えられ、このことは本発明の重要な特徴である。このようにして、被覆組成物が電気鋼板上に塗付されると、それぞれの添加物がリン酸塩とアクリル樹脂を凝固させるように作用し、また優れた美麗の不溶性の膜を形成するように作用する。優れた被膜特性と連続ロール塗付加工性は、単にそれぞれの添加物だけによって得ることができない。
【００１７】
上記目的を達成するために、本発明による被覆組成物は、第１リン酸アルミニウム溶液のリン酸１００ｇ当たりに：２８〜９８ｇ（固体重量）の酸可溶性のエマルジョンタイプのアクリル−スチレン共重合体樹脂と；６〜１８ｇの硝酸亜鉛と；４〜１３ｇのシリコン添加物と；１８〜３５ｇのエチレングリコールと；３〜１１ｇの非イオン界面活性剤を含む。
【００１８】
本発明の別の側面では、本発明による無方向性電気鋼板は、上記被覆組成物で被覆される。
【００１９】
本発明のさらに別の側面では、本発明による絶縁膜を被覆するための方法は：上述した構成物質を加えることによって被覆組成物を調製する工程；被覆組成物を無方向性電気鋼板上に塗付する工程；（このように被覆された）電気鋼板に１５０〜８００℃で１４〜４５秒間の熱処理を施す工程を含む。
【００２０】
まず、絶縁膜を形成する被覆組成物を説明する。
第１リン酸アルミニウム溶液は、被膜の耐熱性及び耐食性を向上させるためのものであり、これはリン酸に水酸化アルミニウム（３価金属化合物）を加えて溶解させることによって調製することができる。本発明において、製造方法およびそれらの添加割合は特に限定されるものではない。リン酸は通常用いられるもので良く、またその濃度は８５％であることが好ましい。
【００２１】
有機−無機混合被覆組成物に用いられるアクリル−スチレン共重合体樹脂は、酸可溶性でなければならず、これによって組成物の塗付の均一性が結合安定性とエマルジョンの低粘度を通して改善される。
【００２２】
酸可溶性のエマルジョンタイプのアクリル−スチレン共重合体樹脂は、４以下のｐＨ値を有することが好ましく、また３５％のアクリル化合物と６５％のスチレン化合物からなり、またそれらの平均粒径が０．２μｍ程度であることがさらに好ましい。
【００２３】
本発明において、酸可溶性のエマルジョンタイプのアクリル−スチレン共重合体樹脂は、鋼板への密着性、及び被膜の柔軟性を改善させるように作用する。しかしながら、その含有量が少なすぎると、粉状化と表面粗さが増大し、それによって美麗を低下させる。さらに、密着性を強めることはできず、その結果、付加効果が期待できない。一方、その含有量が多過ぎると、絶縁性と耐熱性が応力除去熱処理後悪化する。
【００２４】
従って、本発明において、酸可溶性のエマルジョンタイプのアクリル−スチレン共重合体樹脂は、リン酸１００ｇ当たりに２８〜９８ｇに制限される。
【００２５】
一方、硝酸亜鉛がリン酸溶液のリン酸１００ｇ当たり６ｇより少ないと、色や輝きのような美麗は悪化し、一方１８ｇを超えると、被膜が応力除去熱処理後剥離する可能性がある。
従って、本発明において、硝酸亜鉛の含有量はリン酸１００ｇ当たりに６〜１８ｇに制限される。
【００２６】
クロム化合物が含まれる従来の被膜溶液においては、６価クロムの還元反応が為され、それゆえ、被膜の色は薄緑である。従って、被膜の色が従来の色と著しく異なる場合、ユーザーは質が低下したと判断する可能性がある。色がなければ、ユーザーは被覆が為されていないと判断する可能性がある。従って、色、均一性、輝きのような外観品質も注意深く管理さることが現在の傾向である
【００２７】
本発明において、被膜組成物はクロム化合物を含まないが、従来の絶縁膜の色と類似の膜の色を示す。つまり、膜の色を制御するために別個の色素を有機−無機混合組成物に加えることなく、薄黄緑色をつくることができる。この現象に関して、はっきりとした理由は明らかでないが、その理由は以下のように推測することができる。
【００２８】
すなわち、樹脂を硝酸亜鉛水溶液に加えることによって調製される被覆溶液は、初期段階で乳白色を示す。その後、熱処理中、被覆溶液の樹脂成分は鋼板の酸化層（先に形成されていた酸化層）の無機成分と反応し、酸化亜鉛を形成するために、硝酸亜鉛の沸点以上での亜鉛イオンの酸化工程中に新しい複合材料を形成する。この新しい複合材料は、膜の色を薄黄緑色に変える。
【００２９】
シリコン添加物は、ポリエステル変態ポリシロキサンシリコーンである。これは、被覆溶液の表面張力を低下させ、鋼板の水分状態を改善することができる。この好ましい実例は、ドイツのＢＹＫケミエ社（ＢＹＫ  Ｃｈｅｍｉｅ  ｃｏｍｐａｎｙ）の商品モデルＢＹＫ−３４８である。
【００３０】
本発明において、シリコン添加物の含有量は、溶液中のリン酸１００ｇ当たり４〜１３ｇに制限される。その含有量が４ｇより少ないと添加効果が生ぜず、その結果、鋼板の水分状態は不十分となる。一方、含有量が１３ｇを超えると、美麗が悪化する。
【００３１】
エチレングリコールは、コイル鋼板の表面上のまだらの効果を防ぐことによって、外観を改善させるように作用する。
これについて詳細に説明すると、連続ロール塗付作業過程を行った後、まだらの模様がコイル鋼板の表面に非常に頻繁に現れる。これは、５００〜６００℃の比較的高温の加熱を行う際に、１００℃の沸点を有する材料成分が被覆材料の他の揮発性成分よりもはやく蒸発することに原因がある。従って、水よりも高い沸点を有するエチレングリコールが最適量加えられると、長時間の作業過程中でもまだらの効果を防止することができる。その結果、均一な外観が得られる。
【００３２】
本発明において、エチレングリコールの含有量は、リン酸１００ｇ当たり１８〜３５ｇに制限される。その含有量が１８ｇより少ないと、美麗特性が不十分となり、一方３５ｇを超えると、乾燥後完全に蒸発せず一部残存し、その結果、水酸基が原因で耐食性と耐水性が悪化する。
【００３３】
非イオン界面活性剤は、連続ロール塗付加工性を改善させるために加えられ、この好ましい実例は、アメリカのユニオンカーバイド社（Ｕｎｉｏｎ  Ｃａｒｂｉｄｅ  ｃｏｍｐａｎｙ）の商品モデルＴＲＩＴＯＮ  Ｘ−４０５である。
これについて詳細に説明すると、連続ロール塗付作業過程中、ロール間の加圧は温度を上昇させ、それにより、被覆溶液の水成分は蒸発する。従って、リン酸塩成分と樹脂成分は急速に乾燥して液層から固層に変わり、その結果、固着性が発生し、またこの固着性は水溶性の性質へと戻ることができない。この現象を防ぐために、非イオン界面活性剤が加えられる。しかしながら、その含有量がリン酸１００ｇ当たり３ｇより少ない場合、被覆溶液の性質は、固着性を有することになり、また凝固した溶液が厚い層でロールの表面に付着するようにロールの周りで変化し、操業できなくなる。一方、その含有量が１１ｇを超えると、泡が処理液中にひどく生成し、その結果、被膜の美麗が悪化する。
従って、本発明において、リン酸１００ｇ当たりの非イオン界面活性剤の含有量は３〜１１ｇに制限される。
【００３４】
従来、被覆溶液を無方向性電気鋼板に塗付する際、重量のある鋼板コイルの先端から被覆されると不経済的となる。従って、先ず、ある程度の被覆溶液がコイル板の一部に塗付され、次いで、塗付作業過程は停止され、後の残りの被覆溶液でコイル板の残りを被覆する。このようにして、被覆溶液は使用されることなく数日間放置され、またこのようにして、その後この被覆溶液が用いられる場合、被覆溶液は数日の放置の間に広がり性を失い、無機クロム成分と樹脂成分間でゲル反応が生じていた。
【００３５】
これに対して、本発明による樹脂−リン酸塩複合被覆組成物が使用される場合、混和性と時間安定性が優れたものになる。このように、本発明の被覆溶液が一年間放置された後に用いられるときでさえも、優れた塗付加工性を維持することができる。従って、処理溶液節約の効果と廃液最小化の効果を得ることができる。
【００３６】
一方、本発明は上述した被覆組成物が被覆された無方向性電気鋼板もまた提供する。
被覆組成物は、鋼板の各面に０．７〜２．８μｍの厚さで塗付されることが好ましい。被覆厚が０．７μｍよりも小さいと、所望の絶縁強度を得ることができず、また厚さが２．８μｍを超えると、溶接問題等が生じることがある。
【００３７】
次に、本発明は上述した被覆組成物を被覆することによって絶縁膜を形成する方法もまた提供する。
これについて詳細に説明すると、本発明においては、最適な濃度の被覆溶液を形成するため、水が上述した被覆組成物に加えられる。この条件の下、本発明は、被覆溶液の特定の濃度に制限されるものではない。
【００３８】
上述した被覆溶液は、無方向性電気鋼板の表面に塗付される。乾燥した被覆厚は０．７〜２．８μｍで有ることが好ましく、この範囲が絶縁強度と溶接性を確保する。
【００３９】
このように被覆された無方向性電気鋼板は、１５０〜８００℃で１４〜４５秒間アニールされ、それによって優れた特性の絶縁膜が得られる。この熱処理温度（熱処理炉の温度）と熱処理時間は、被膜特性を決定する要因となる。
すなわち、本発明において、熱処理温度は１５０〜８００℃に制限される。温度が１５０℃より低い場合、熱処理は不十分となり、その結果、水分が残存するか、あるいはたとえ被膜が形成されたとしても生産性が悪くなる。一方、温度が８００℃を超えると、熱処理温度の制御が困難となり、その結果、不均一な被覆が為されるだけでなく、外観の欠陥も作られる。
【００４０】
一方、本発明において、熱処理時間は１４〜４５秒に制限される。熱処理が最高許容温度の８００℃で１４秒より少ない時間で行われると、熱処理が不完全となり、その結果水分が残存する。一方、熱処理が最低許容温度の１５０℃で４５秒より多い時間で行われると、酸化層と化学的に結合されていた被覆材料が酸化され、その結果、膜の色が黒−茶ないし黒に変化し、それによって、色の欠陥が発生する。
熱処理は５５０〜７５０℃で１８〜３７秒間行われることが最も好ましい。
【００４１】
上述したように、本発明は、ロール塗布性と絶縁膜特性に優れた有機−無機混合被覆組成物を提供する。さらに、本発明は、美麗、密着性、耐食性、溶接性に優れた前記被覆組成物で被覆された無方向性電気鋼板を提供する。
【００４２】
以下、実施例に基づいて本発明をより詳細に説明する。
（実施例１）
以下の表１に示すように、第１リン酸アルミニウム溶液（ＤＹＰ−３０）のリン酸１００ｇ当たりの組成物を変化させることによって、絶縁膜を形成するための被覆組成物を調製し、その後、この被覆組成物を３日間寝かせた。次に、これらの被覆組成物は無方向性電気鋼板（厚さ０．５ｍｍで１．０％のＳｉを含有）に塗付された。その後、これらの被覆鋼板は５５０℃の温度で３０秒間の熱処理が行われ、このようにして、厚さ約２．１μｍの絶縁膜がそれぞれ被覆された無方向性電気鋼板が得られた。
【００４３】
これらの被覆鋼板に対して、被覆された絶縁膜の特性が測定され、その測定結果を以下の表２に示す。この条件の下、具体的な測定方法は以下の通りである。  一方、以下の表２に示したように、耐食性は、錆びの発生が絶縁膜の表面に無かった場合、錆びの発生が部分的に有った場合、錆びの発生が広く行きわたっていた場合に区別された。これらの場合を、それぞれ、○、△、×で示した。さらに、膜の剥離の関して、剥離が無い場合は○で示し、また剥離が有る場合は×で示した。さらに、美麗が優れていた場合は○で示し、美麗が劣っていた場合は×で示した。
【００４４】
【表１】
0003546040.tif 000002
【００４５】
（１）応力除去熱処理は、１００％Ｎ２ガス雰囲気で、７５０℃、２時間で行われた。
（２）外観は、まだらの模様、縞、輝き、色を総合的に目視観察することによって評価された。まだらの模様及び縞が無く、輝きと薄黄緑色が有るとき、そのような被膜の質が優れているとみなした。被膜の色が基板のような無彩色あるいは暗い色である場合、縞が存在する場合、また輝きが、ユーザーがその製品を避けるほど低すぎる場合は、被膜の外観が劣っているものと評価した。
（３）絶縁強度は、３００ｐｓｉの圧力下で入力電流（０．５Ｖ、１．０Ａ）を供給したときの電流値（アンペア）により評価された。
（４）密着性（ｍｍφ）は、アニールされた鋼板がロッド（１０、２０、３０、…、１００ｍｍφ）の周りを取り囲み、囲まれたロッドが１８０度の角度で曲げられた時に剥離を示さなかった最小の弧の直径によって評価された。
（５）耐食性は、被膜鋼板が一年間室内で放置され、三ヶ月間屋外にさらされたときの錆びの有無を目視観察することによって評価された。
（６）皮膜の剥離は、接着テープ（ポリプロピレン）をアニールした膜にくっ付けて、はがした時の剥離の有無によって評価された。
【００４６】
以下の表２で解るように、発明例１及び２（本発明の条件を満たす）の場合は、ロール塗布連続加工性だけでなく、美麗、絶縁強度、密着性、耐食性、耐熱性（膜が剥離しない性質、また熱処理後絶縁強度が低下しない性質）のような被膜特性も優れていた。これは、樹脂と無機添加物が、リン酸結晶間に満たされ、それによって膜の構造を緻密にしたためである。
【００４７】
これに対して、乳化アクリル−スチレン樹脂（ＰＡ−Ｐ４０）の添加が不十分であった比較例１の場合、美麗と密着性が劣っていた。樹脂の添加が過剰であった比較例２の場合、絶縁強度と耐熱性が応力除去熱処理後満足できるものではなかった。
一方、シリコン添加物の添加が本発明の範囲から外れた比較例３及び４の場合、美麗が適当ではなかった。
【００４８】
【表２】
0003546040.tif 000003
【００４９】
さらに、非イオン界面活性剤（ＴＲＩＴＯＮ  Ｘ−４０５）の添加が不十分であった比較例５の場合、連続塗布性が適当ではなく、膜が形成できない程度であった。その添加が多過ぎた比較例６の場合、被膜の美麗は望ましくなかった。
【００５０】
さらに、エチレングリコールの添加が多すぎた比較例７の場合、耐食性と美麗が適当ではなかった。その添加が不十分であった比較例８の場合、耐食性が劣っており、またまだらの模様が現れていたため、美麗が望ましくなかった。
【００５１】
さらに、硝酸亜鉛の添加が不十分であった比較例９の場合、美麗は劣っており、一方その添加が多過ぎた比較例１０の場合、膜剥離等を示したことから、耐熱性が適当ではなかった。
【００５２】
（実施例２）
実施例１の発明例１と同様に構成された膜被覆組成物を三日間寝かせた。この被覆組成物は、被覆厚を変化させることによって、無方向性電気鋼板（厚さ０．５ｍｍで１．０％のＳｉを含有）上に均一に塗付された。そして、試料片は５５０℃で３０秒間アニールされ、このようにして、被膜は以下の表３に示すように様々であった。そして、被膜の厚さが異なる無方向性電気鋼板が、絶縁強度のような膜特性に関して測定され、腐食はＴＩＧ溶接（溶接電流：１５０Ａ、電極：純タングステン（ｐｕｒｅ−Ｗ（３．２ｍｍφ））、電極間：０．３５ｍｍ、溶接速度：１５ｍｍ／ｓｅｃ）を用いることによって測定され、また溶接後のビード部の外観と気泡の発生が目視観察された。
【００５３】
以下の表３において、耐食性、耐熱性、溶接性の評価では、評価値が優れている場合は○で示し、一方評価値が劣っている場合は×で示した。
【００５４】
以下の表３で解るように、膜厚が適切な値に制御された発明例３〜５の場合、被膜特性は優れており、特に、溶接性が優れていた。
これに対して、膜厚が薄過ぎた比較例１１の場合、耐食性と絶縁強度が適当でなかった。膜厚が厚過ぎた比較例１２の場合、溶接性と耐熱性が劣っていた。
【００５５】
【表３】
0003546040.tif 000004
【００５６】
（実施例３）
実施例１の発明例２と同様に構成された被覆組成物を調製し、それを三日間寝かせた。この組成物は、無方向性電気鋼板（厚さ０．５ｍｍ）上に均一に、連続的に被覆された。そして、これらの試料片は以下の表４に示す様々な熱処理条件でアニールされ、それによって無方向性電気鋼板を製造した。
【００５７】
以下の表４に示すように、熱処理条件が適切に制御された発明例６の場合、絶縁膜は、厚さが約２．３μｍの値となり、被膜特性は優れていた。
【００５８】
【表４】
0003546040.tif 000005
【００５９】
これとは反対に、熱処理が長すぎた比較例１３の場合、酸化層と接触している被覆材料は酸化して黒−茶ないし黒色に変化し、それによって深刻な外観の欠陥を示した。
【００６０】
一方、所定の熱処理温度の下で熱処理時間が短すぎた比較例１４の場合、不十分な熱処理のために膜の形成が不十分であった。
【００６１】
上述したように本発明によれば、美麗、絶縁強度、耐熱性等のような被膜特性が優れている。さらに、自然汚染を防止することができ、また被膜は時間経過後の性質悪化の影響を受けない。このように、本発明の有機−無機混合被覆組成物は無方向性電気鋼板の製造に有益である。